(57)【要約】  燃料電池のセパレータプレートにおける反応ガスの流通経路のパターンをスクリーン印刷により高精度に形成する。  ベースプレート１０ａ上に反応ガスの流通経路となる所定のパターンの隔壁１１を印刷によって形成する燃料電池用セパレータプレートの製造方法において、導電性材料を含むインク組成物をスクリーン印刷によって順次上方に複数回刷り重ねることにより隔壁１１となる所定の厚さの導電性インキ層１１ａ〜１１ｅを形成することを特徴とする。
2009001758.tif 000002
【特許請求の範囲】
【請求項１】
ベースプレート上に反応ガスの流通経路となる所定のパターンの隔壁を印刷によって形成する燃料電池用セパレータプレートの製造方法において、
導電性材料を含むインク組成物をスクリーン印刷によって順次上方に複数回刷り重ねることにより隔壁となる所定の厚さの導電性インキ層を形成することを特徴とする燃料電池用セパレータプレートの製造方法。
【請求項２】
請求項１に記載の燃料電池用セパレータプレートの製造方法において、
前記インク組成物がバインダ樹脂と導電性材料の混合物を溶媒に分散させたインキ状物質であることを特徴とする燃料電池用セパレータプレートの製造方法。
【請求項３】
請求項１に記載の燃料電池用セパレータプレートの製造方法において、
前記導電性インキ層を印刷した後であって引き続く次層の導電性インキ層の印刷前に乾燥のための熱処理を行うことを特徴とする燃料電池用セパレータプレートの製造方法。
【請求項４】
請求項１に記載の燃料電池用セパレータプレートの製造方法において、
前記隔壁を形成する導電性インキ層を刷り重ねる際、各印刷パターンの幅を上層側に行くにしたがって徐々に小さくしていくことを特徴とする燃料電池用セパレータプレートの製造方法。
【請求項５】
請求項１に記載の燃料電池用セパレータプレートの製造方法において、
前記隔壁となる全ての導電性インキ層を形成した後、前記導電性材料に含まれるバインダ樹脂を熱分解するための熱処理を行うことを特徴とする燃料電池用セパレータプレートの製造方法。
【請求項６】
請求項１に記載の燃料電池用セパレータプレートの製造方法において、
前記導電性インキ層によって流通経路が形成される部分以外の部分に印刷を行わない箇所を設けることで前記インク組成物の使用量を節約することを特徴とする燃料電池用セパレータプレートの製造方法。
【請求項７】
請求項１に記載の燃料電池用セパレータプレートの製造方法において、
前記反応ガスの流通経路が形成されたベースプレートの周辺領域に弾力性を有する弾性材料をスクリーン印刷により所定の厚さで塗布することによりガスケットを形成することを特徴とする燃料電池用セパレータプレートの製造方法。
【請求項８】
請求項７に記載の燃料電池用セパレータプレートの製造方法において、
前記ガスケットを形成した後、前記弾性材料に含まれるバインダ樹脂を熱分解するため熱処理を行うことを特徴とする燃料電池用セパレータプレートの製造方法。
【請求項９】
請求項１から８のいずれか一項に記載の燃料電池用セパレータプレートの製造方法によって得られる燃料電池用セパレータプレート。
【請求項１０】
請求項９記載の燃料電池用セパレータプレートを用いた燃料電池。
【発明の詳細な説明】
【技術分野】
【０００１】
本発明は、燃料電池用セパレータプレートの製造方法及びそれを利用した燃料電池に関し、さらに詳しくは、低温駆動電源を必要とする自動車用、家庭用、携帯電子機器等の固体高分子型燃料電池用セパレータプレートの製造方法、前記製造方法によって得られるセパレータプレート、および前記セパレータプレートを用いた燃料電池に関する。
【背景技術】
【０００２】
固体高分子型燃料電池（ＰＥＦＣ）は他の燃料システムと比較して出力密度が高いことから自動車用、可搬用の動力源としての利用が研究されている。ここで、ＰＥＦＣの単位セルの構成を図１１に示す。セル１は、電解質膜３を挟んで支持集電体５ａを備えた水素電極５と、支持集電体７ａを備えた酸素電極７とがそれぞれ両側に配置され一体化されて膜／電極接合体（ＭＥＡ）を形成している。この単位セル１の起電力は通常０．６〜１．０Ｖ程度なのでこれを複数積層して必要な出力を得る。このように燃料電池本体はセル１が積層されていることからセルスタックと呼ばれ、セルとセルの間にはセパレータプレート１０が配置される。【０００３】
セパレータプレート１０の表面或いは裏面又はその両方には反応ガスである水素や酸素（空気）を流通させる１ｍｍから１ｍｍ弱の深さの溝が穿設されている。そして、反応ガスが混合することなく反応面全体に供給される必要があることからセパレータプレート１０にはガス不透過性が要求される。また、隣り合うセル同士を電気的に接続するために良好な導電性が必要とされる。さらに、電解質膜は強酸性を示すため耐食性も要求される。そのため、セパレータプレート１０は従来は黒鉛材料を薄板状に切り出し、その表裏面に反応ガスを供給するための流通経路をエンドミル等の切削工具を用いて切削加工によって形成していた。【０００４】
しかし、燃料電池の製造工程中にこのような機械加工を介在させることはセパレータプレートの加工コストひいては燃料電池自体の製造コストを増大させる大きな要因となっていた。すなわち、反応ガスの流通経路の形状は電池によって多様、かつ微細で複雑なものが多いので、それぞれ流通経路パターンに対応してエンドミルを制御しながら個々のセパレータプレートを対象としてその都度精密な機械加工を施すことはセパレータプレートの製造コストを増加させる主因となる。自動車用電源として用いられる燃料電池の製造コストのうちセパレータプレートのコストがその約４０％を占めるといわれている。【０００５】
このため反応ガスの流路経路の形成にスクリーン印刷等の手法を適用することが提案されている（特開２０００−２９４２５７：特許文献１）。特許文献１にはセパレータプレートに導電性ペーストをスクリーン印刷法で塗布することによりガス流路構成用のリブを形成すること、これによって燃料電池の製造工程が簡略化され製造コストを低下させることができる旨が記載されている。
【特許文献１】特開２０００−２９４２５７号公報
【０００６】
スクリーン印刷によれば流通経路を形成するための隔壁形成材料としてのインク組成物を印刷用メッシュクロスから押出して被印刷物（セパレータプレート上）に比較的厚膜の導電性インキ層を反応ガスの流通経路となる溝を画定する隔膜として印刷することにより多様な所望のパターンの流通経路を容易に形成することができる。また、スクリーン印刷は小ロットおよび大ロットのいずれの生産形態にも適しているので、本発明の技術分野における燃料電池用のセパレータにガス流路を三次元パターンで形成するためには有効な方法である。
【発明の開示】
【発明が解決しようとする課題】
【０００７】
しかしながら、一般に燃料電池用のセパレータプレートにおける反応ガスの流通経路はそれぞれの電池の仕様によって定められる所要のガス流量を正確かつ均一に確保する必要がある。そのためには反応ガスの流通経路となる溝の幅や隔壁の高さ等の立体的なパターン形状を高精度に形成することができ、形成されたそれらのパターン形状を燃料電池の組立製造後においても変わりなく維持できることが必要である。この点、スクリーン印刷方法では反応ガスの流通経路となる溝をインク組成物による隔壁によって形成しているので、印刷時および印刷直後の流動状態にあるインク組成物の流動性により隔壁や溝の形状が切削加工の場合に比較してくずれやすいという懸念がある。溝の断面形状が変化したり、隔壁の欠損により流通経路間に漏域を生じた場合には所望のガス流量が得られなくなり電池の性能の低下やばらつきを生じることが避けられない。【０００８】
本発明者らは予備実験として幅０．８ｍｍ、長さ２２ｍｍ、厚さが０．３ｍｍのオープニングを１８本有する印刷用メッシュクロスを用いて導電性のインク組成物を１回の塗布でカーボンプレート上にスクリーン印刷によって反応ガスの流通経路パターンを形成することを試みた。しかし、形成された導電性インキ層としての隔壁は頂部その他にくずれやだれ等の変形がみられると共に、縁部にぎざぎざを生じてセパレータプレートにおける所望の溝形状のパターンを得ることができなかった。したがって、スクリーン印刷による場合でもインク組成物の１回の塗布で実用的な反応ガスの流通経路となる溝の幅や隔壁の高さ等の立体的なパターン形状を形成すること極めて困難であることがわかった。【０００９】
上述のように、燃料電池のセパレータプレートにおける反応ガスの流通経路の形成にスクリーン印刷法を適用して実用的なセパレータプレートを得るためには、反応ガスの流通経路に要求される高精度なパターン形状をその形成時において常に確保できることが必要である。【００１０】
そこで、本発明の主たる目的は、燃料電池に用いられるセパレータプレートにスクリーン印刷法を用いつつ実用的で高精度かつインタクトな微細なガス流路経路を得ることのできる燃料電池用セパレータプレート製造方法を提供することにある。
また、本発明は、前記製造方法によって得られるセパレータプレートおよび当該セパレータプレートを用いた燃料電池を提供することにある。
【課題を解決するための手段】
【００１１】
上記課題を解決するために請求項１に記載の本発明は、ベースプレート上に反応ガスの流通経路となる所定のパターンの隔壁を印刷によって形成する燃料電池用セパレータプレートの製造方法において、導電性材料を含むインク組成物をスクリーン印刷によって順次上方に複数回刷り重ねることにより隔壁となる所定の厚さの導電性インキ層を形成することを特徴とする。【００１２】
上記課題を解決するために請求項２に記載の本発明は、請求項１に記載の燃料電池用セパレータプレートの製造方法において、インク組成物がバインダ樹脂と導電性材料の混合物を溶媒に分散させたインキ状物質であることを特徴とする。【００１３】
上記課題を解決するために請求項３に記載の本発明は、請求項１に記載の燃料電池用セパレータプレートの製造方法において、導電性インキ層を印刷した後であって引き続く次層の導電性インキ層の印刷前に乾燥のための熱処理を行うことを特徴とする。
上記課題を解決するために請求項４に記載の本発明は、請求項１に記載の燃料電池用セパレータプレートの製造方法において、隔壁を形成する導電性インキ層を刷り重ねる際、各印刷パターンの幅を上層側に行くにしたがって徐々に小さくしていくことを特徴とする。【００１４】
上記課題を解決するために請求項５に記載の本発明は、請求項１に記載の燃料電池用セパレータプレートの製造方法において、隔壁となる全ての導電性インキ層を形成した後、導電性材料に含まれるバインダ樹脂を熱分解するための熱処理を行うことを特徴とする。【００１５】
上記課題を解決するために請求項６に記載の本発明は、請求項１に記載の燃料電池用セパレータプレートの製造方法において、導電性インキ層によって流通経路が形成される部分以外の部分に印刷を行わない箇所を設けることでインク組成物の使用量を節約することを特徴とする。【００１６】
上記課題を解決するために請求項７に記載の本発明は、請求項１に記載の燃料電池用セパレータプレートの製造方法において、反応ガスの流通経路が形成されたベースプレートの周辺領域に弾力性を有する弾性材料をスクリーン印刷により所定の厚さで塗布することによりガスケットを形成することを特徴とする。【００１７】
上記課題を解決するために請求項８に記載の本発明は、請求項７に記載の燃料電池用セパレータプレートの製造方法において、ガスケットを形成した後、弾性材料に含まれるバインダ樹脂を熱分解するため熱処理を行うことを特徴とする。【００１８】
上記課題を解決するために請求項９に記載の本発明は、請求項１から８のいずれか一項に記載の燃料電池用セパレータプレートの製造方法によって得られる燃料電池用セパレータプレートを提供する。【００１９】
上記課題を解決するために請求項１０に記載の本発明は、請求項９記載の燃料電池用セパレータプレートを用いた燃料電池を提供する。
【発明の効果】
【００２０】
本発明によれば、反応ガスの流通経路を画定する隔壁の立体的パターンをスクリーン印刷法で高精度で欠陥なく形成することができるのでセパレータプレートひいては燃料電池の製造コストを大幅に低下させることができるという効果がある。
【図面の簡単な説明】
【００２１】
【図１】本発明に係る燃料電池用セパレータプレートの製造方法の一実施形態のフローチャートである。
【図２】反応ガスの流通経路のパターンが形成されたセパレータプレートの断面図である。
【図３】上部側に行くほど狭くなった隔壁が形成されたセパレータプレートの断面図である。
【図４】セパレータプレートの平面図である。
【図５】本発明方法によって得られたセパレータプレートの印刷回数と導電性インキ層全体の厚さとの関係を示すグラフである。
【図６】本発明方法により形成した導電性インキ層の膜厚と電気抵抗との関係を示すグラフである。
【図７】１４０℃で１０分乾燥を行ったセパレータプレートと市販のセパレータプレートとの性能の比較をしたグラフである。
【図８】図７のエージング後の両者の性能を比較したグラフである。
【図９】１４０℃でプレス処理による加圧加熱処をしたセパレータプレートと市販のセパレータプレートとの性能の比較をしたグラフである。
【図１０】２５０℃でプレス処理による加圧加熱処をしたセパレータプレートと市販のセパレータプレートとの性能の比較をしたグラフである。
【図１１】ＰＥＦＣの単位セルの構成を示す説明図である。
【符号の説明】
【００２２】
１      セル
３      電解質膜膜
５      水素電極
５ａ      支持集電体
７      酸素電極
７ａ      支持集電体
１０      セパレータプレート
１０ａ      ベースプレート
１１      隔壁
１１ａ〜１１ｅ      導電性インキ層
１３      流通経路形成部
１５      溝
２０      ガスケット
２０ａ〜２０ｅ      ガスケット層
２１      非印刷部
２３      マニホールド孔
２５      ボルト孔
【発明を実施するための最良の形態】
【００２３】
以下、本発明に係る燃料電池用セパレータプレートの製造方法及びそれを利用した燃料電池について図面を参照しつつ詳細に説明する。図１は本発明に係る燃料電池用セパレータプレートの製造方法の一実施形態のフローチャート、図２は反応ガスの流通経路のパターンが形成されたセパレータプレートの断面図である。
はじめに、本発明に係る燃料電池用セパレータプレートの製造方法に用いられる印刷用インクとなるインク組成物は、バインダとしての樹脂成分と、導電性フィラーとしてのグラファイトやカーボンブラック等の導電性材料と、溶媒と、必要に応じて公知の適宜助剤を混合して構成される。【００２４】
これらの各成分は、たとえば、ロールミル等で混練して調整することができる。導電性材料の混合量は、印刷および乾燥後の体積収縮を考えると多い方が好ましいが、導電性材料の割合が増大するとインク組成物の流動性が低下して印刷が困難になる。この場合、溶媒の量を増加することにより流動性を高めることができるが、使用量が多すぎると乾燥時に体積が減少して好ましくない。【００２５】
スクリーン印刷に用いる印刷用のメッシュクロスはインク組成物の透過量や導電性インキ層の形成状態等を考慮して適宜のものが選定される。スクリーンメッシュとしては１００メッシュ程度のものが好ましい。メッシュの値が大きくなるとインク転移量が減少し、一方小さくなると形状性が悪くなる。たとえば５０メッシュの印刷用メッシュクロスでは溝のパターンにぎざぎざを生じる可能性が高くなる。【００２６】
このような印刷用メッシュクロスに反応ガスの流通経路の所望のパターンに対応するオープニングのパターンを形成し、スキージによりインク組成物を押出し、被印刷物であるベースプレート１０ａ上に塗布して反応ガスの流通経路となる溝１５を画定する隔壁１１をインク組成物の印刷塗膜である導電性インキ層１１ａ〜１１ｅによって形成する（ステップＳ１）。【００２７】
ベースプレート１０ａとしては従来燃料電池にセパレータとして用いられている任意の材質のもの、たとえばカーボンプレート等を使用することができる。従来技術ではこのようなカーボン製のベースプレートにエンドミル等により所望のパターンで溝を穿設して形成していたが、これがセパレータの製造コストひいては燃料電池の製造コストを増加させる主因となっていた。なお、長期の耐久性を要求されない用途の燃料電池の場合、ベースプレートにステンレス等の金属材料を用いることもできる。【００２８】
これに対して本願発明では、所定形状を有する反応ガスの流通経路に対応するパターンを印刷用メッシュクロスに製版しておき、このスクリーンを用いてベースプレート１０ａに対して１パスの印刷を施す工程を複数回反復するだけで良いので、加工が著しく簡単であると共に大型の機械加工設備の導入が不要となり、製造コストを大幅に低下させることができる。【００２９】
スクリーン印刷によって形成される隔壁１１はそのインク組成物の流動性により印刷中もしくは印刷直後には変形もしくはくずれを生じやすく、これによって溝１５の断面形状が変化したり、隔壁１１の欠損を生じる恐れがある。反応ガスの流通経路間に漏域を生じた場合には所望のガス流量が得られなくなることから、本発明においては所定の高さの隔壁１１を形成するに際して導電性インキ層１１ａ〜１１ｅを何回かの刷り重ねを行うことによって形成するようにしている。すなわち、１回毎のスクリーン印刷で比較的薄膜の導電性インキ層１１ａ〜１１ｅによって流通経路パターンを形成し、所望の高さの隔壁１１が得られるまでこの導電性インキ層１１ａ〜１１ｅの塗工層を反復して刷り重ねる。この方法によれば、１回毎の印刷により形成される導電性インキ層１１ａ〜１１ｅはその厚さが薄いためその形状が比較的安定しており、“われ”や“はがれ”などの欠陥を生じるおそれが少ない。【００３０】
また、形成された最初の導電性インキ層１１ａに引きつづく次層の導電性インキ層１１ｂの印刷前に導電性インキ層１１ａを乾燥させるための加熱処理を行う（ステップＳ２）。導電性インキ層１１ａを加熱乾燥した後でその上に引きつづく印刷工程により同様な導電性インキ層１１ｂを形成して行くことを複数回繰り返すことで１回塗りの場合に比較して全体として形状にくずれや変形を生じることが少なく、われ、はがれ、めくれ等の欠陥も少ない隔壁１１を形成することができる（ステップＳ３）。【００３１】
このような刷り重ねにおいても、導電性インキ層１１ａ〜１１ｅのパターン形状や幅サイズなどの要因により印刷回数を重ねて隔壁１１の高さが増加するにつれて上層側の印刷部に「だれ」等が生じて隔壁１１の形状が不安定になる場合がある。【００３２】
その場合には、図３に示すように、刷り重ねの際の導電性インキ層１１ａ〜１１ｅの印刷幅を上層に向かうにしたがって次第に狭くして行くことが好ましい。導電性インキ層１１ａ〜１１ｅの印刷幅を次第に狭くするには、たとえば印刷用メッシュクロスのパターンをそれに対応させて狭くしたものを幾通りか用意しておき、それらを順番に使用することによって得ることができる。【００３３】
ここで、本発明の燃料電池においては、その動作中における電流や化学反応などによる発熱で、インク組成物の構成材料であるバインダ樹脂が分解し、電池内部の触媒に被毒を生じさせ性能を低下させるおそれがある。そのためこのような被毒成分の発生を防止するためにセパレータプレート１０に対して反応ガスの流通経路を導電性インキ層１１ａ〜１１ｅによって形成した後に加熱処理を施すことが好ましい。この場合の加熱処理温度は使用するインク組成物の構成によっても異なるが、ほとんどのバインダ樹脂の分解温度が２５０℃〜３００℃の範囲にあり、使用するバインダ樹脂によって前記範囲内の所定の温度で加熱処理を行うことにより前記目的とする除去効果が得られる。【００３４】
尚、この加熱処理は、各導電性インキ層１１ａ〜１１ｅの印刷が完了した後にその都度施してもよい。これによってインク組成物が各層の印刷毎に加熱硬化されることになるので、刷り重ねによる隔壁形状の安定化の効果もより増大する。【００３５】
一方、導電性インキ層１１ａ〜１１ｅによって反応ガスの流通経路となる溝１５が形成される部分以外の部分に印刷を行わない箇所を設けることでインク組成物の使用量を節約することができる。すなわち、図４に示すようにベースプレート１０ａの反応ガスの流通経路となる溝１５が形成される部分である流通経路形成部１３以外の周囲の部分にインク組成物による印刷を行わない非印刷部２１を設けることでインク組成物の使用量を節約することができる。また、印刷が行なわれない部分と印刷用メッシュクロスのパターンとの係合による位置決め効果も期待できる。尚、図４における符号２３はマニホールド孔、２５はボルト孔である。【００３６】
ガス流通路となる溝１５の形成の終了後、セパレータプレートの周縁部に対して導電性インキ層１１ａ〜１１ｅの形成と同様なスクリーン印刷法によって弾力性を有する弾性材料を所定の厚さで塗布することにより所定のパターンでガスケット２０を形成する（ステップＳ４）。流通経路パターンを形成する導電性インキ層１１ａ〜１１ｅの場合は溝１５を精密に形成する必要があるため複数回の印刷を行うこととしたが、ガスケットの場合は流通経路とは異なり若干縁がぎざぎざでもきちんとシールがなされればよいので印刷回数は特に限定する必要はない。もちろん、複数回に分けて印刷を行うことで導電性インキ層１１ａ〜１１ｅの場合のように精密なガスケット層２０ａ〜２０ｅを形成することができることはいうまでもない。そして、ガスケット２０のパターンを形成した後、弾性材料に含まれる樹脂成分によって電池内部の触媒に被毒を生じさせることがないように前記と同様な熱処理を施す（ステップＳ５）。但し、ガスケット２０の場合は樹脂成分が熱分解するような高温に晒すとシール性を損なうおそれがあるので樹脂成分の反応を進める程度の温度で熱処理することが好ましい。
【実施例１】
【００３７】
カーボンセパレータにおける導電性材料の印刷によるガス流通経路の作製
インク組成物の作製方法
ポリエステル系樹脂をバインダ樹脂とする「ドータイト」（藤倉化成製）５０ｇにグラファイト１０ｇを加え、遠心回転させながら撹拌できる混合機で混合した後、３本ロールミルで造粒、混合して印刷用のインク組成物とした。【００３８】
１００メッシュのスクリーンを用いて、所定のガス流通経路となる溝をかたどった印刷原版を作製しスクリーン印刷を必要回数行った。すなわち、各回毎に厚さ２５μｍの導電性インキ層が得られるようにスキージによってインク組成物をカーボンプレート上に印刷して各層を形成し、この印刷工程を所定の時間をおいて２０回反復して行なうことで合計で５００μｍの高さ（厚さ）の隔壁が得られた。各印刷工程の後、１４０℃に加熱し溶媒を蒸発乾燥させた。この場合、各層の印刷工程毎に上層の印刷幅が減少するように印刷用メッシュクロスのパターンを幾通りかに異ならせたものを用意して用いた。【００３９】
流通経路のパターン形成後、パターンの導電性インキ層中のバインダ樹脂が電池使用中に熱分解して触媒被毒成分を発生しないようにするためにセパレータプレートを約２７０℃に加熱した。尚、この加熱は１回の導電性インキ層の印刷が完了する都度行っても良い。これによって刷り重ねの際の各層の形状を一層安定化させることもできる。【００４０】
ガス流通路の形成後、セパレータプレートの周縁部に対して前記と同様なスクリーン印刷法によりシリコンゴム系組成物「ＲＴＶ」（信越シリコン製）によりガスケットのパターンを形成しその後前記と同様な熱処理を施した。「ＲＴＶ」の場合、室温でも硬化反応は進行するが、反応を早めるため適宜加熱処理を行ってもよい。【００４１】
このようにして得られたセパレータプレートは、図１及び図２に示すように、くずれや変形のない隔壁１１によって所望の形状のガス流通経路となる溝１５が形成されている。また、導電性インキ層の刷り重ねの回数に対応して反応ガスの流通経路の隔壁１１の厚みが直線的に増大していることが確認された。（図５参照）。また、刷り重ねによる塗工層の厚みの増大に伴って電気抵抗も増大するが、この場合プレス処理による加圧加熱処理によって抵抗値の増加を抑えることもできる（図６参照）。【００４２】
また、インク組成物に含まれるバインダとしての樹脂成分の分解による被毒の影響を図７に示す。図７は、樹脂成分としてポリエステル系樹脂をバインダとして使用して１４０℃で１０分乾燥を行ったセパレータプレートと、市販のセパレータプレートとの性能の比較をしたグラフであり、樹脂成分による被毒の影響が顕著に現れている。一方、図８は８０℃、６００ｍＡ／ｃｍ２でエージングを行った後の両者の性能を比較したグラフであり、エージングを行うことによって樹脂成分による被毒の影響が少なくなることが示されているが、市販のセパレータプレートと比べて性能が一定していない。そこで、１４０℃、１ＭＰａ、１ｍｉｎと、２５０℃、１ＭＰａ、１ｍｉｎでそれぞれプレス処理による加圧加熱処理を行ったところ１４０℃による処理では市販のセパレータプレートとの性能差が見られたが、２５０℃による処理では市販のセパレータプレートとほぼ同様な性能を発揮させることが可能であることがわかった。【００４３】
このようにして得られたセパレータプレートを市販の燃料電池のセパレートプレートと入れかえて用い、単位燃料電池として組立て、その電池出力を測定したところ、表１に示すように市販品と比較してほとんど変わりのない出力特性が得られ、充分に実用に耐える燃料電池であることが示された。【００４４】
【表１】
2009001758.tif 000003
【図１】
2009001758.tif 000004
【図２】
2009001758.tif 000005
【図３】
2009001758.tif 000006
【図４】
2009001758.tif 000007
【図５】
2009001758.tif 000008
【図６】
2009001758.tif 000009
【図７】
2009001758.tif 000010
【図８】
2009001758.tif 000011
【図９】
2009001758.tif 000012
【図１０】
2009001758.tif 000013
【図１１】
2009001758.tif 000014
【国際調査報告】
2009001758.tif 000015
2009001758.tif 000016
2009001758.tif 000017
2009001758.tif 000018